(57)【要約】【課題】  特に、ＡＢＳ樹脂を使用しても綺麗に発泡発色させることを可能とした積層成形品及びその製造方法を提供することを目的としている。【解決手段】  本体部材２の表示部７での厚さ寸法Ｈ１を薄肉にすることで、前記本体部材２に透明又は半透明な被覆部材３を重ねた積層成形品１において、前記本体部材２にＡＢＳ樹脂を用いても、前記表示部７の表面７ａにて適切に発泡発色させることができる。よって発色度合を大きくでき、また発色むらを小さくでき、良好な発色性を有する発色領域４を形成することが可能である。【選択図】図１
2007245460.tif 000002
【特許請求の範囲】
【請求項１】
ＡＢＳ樹脂を主体とし発色剤を含有した本体部材と、前記本体部材の表面を覆う透明又は半透明の被覆部材とを有し、
前記本体部材には表示部が設けられ、前記表示部の表面には、発泡により発色した発色領域が形成されており、前記表示部は、他の部位に比べて薄肉で形成されていることを特徴とする積層成形品。
【請求項２】
前記表示部での最小厚さ寸法は０．２ｍｍ以上で１ｍｍ以下の範囲内である請求項１記載の積層成形品。
【請求項３】
前記最小厚さ寸法は０．５ｍｍ以下である請求項２記載の積層成形品。
【請求項４】
前記表示部の裏面には前記被覆部材から離れる方向に突出する突出部が設けられ、前記突出部の最大幅寸法は、０．８ｍｍ以下である請求項１ないし３のいずれかに記載の積層成形品。
【請求項５】
平面視にて、前記突出部は前記発色領域を横断して形成されている請求項４記載の積層成形品。
【請求項６】
前記被覆部材は、ＡＢＳ樹脂を主体として形成されている請求項１ないし５のいずれかに記載の積層成形品。
【請求項７】
以下の工程を用いて形成することを特徴とする積層成形品の製造方法。
（ａ）  本体部材をＡＢＳ樹脂を主体とし発色剤を含有して形成し、このとき、表示部を、前記表示部以外の部位よりも薄肉で形成する工程、
（ｂ）  前記本体部材の表面に透明又は半透明の被覆部材を重ねる工程、
（ｃ）  前記被覆部材を介して前記本体部材の表示部にレーザマーキングを行い、前記表示部の表面に、発色発泡により発色領域を形成する工程。
【請求項８】
前記（ｃ）工程のとき、レーザの焦点を、前記表示部の表面、前記被覆部材の内部、及び前記被覆部材の表面以外の位置に合わせて、前記レーザマーキングを行う請求項７記載の積層成形品の製造方法。
【請求項９】
前記レーザの焦点を、前記表示部の内部に合わせる請求項８記載の積層成形品の製造方法。
【請求項１０】
前記（ａ）工程にて、前記表示部での厚さを０．２ｍｍ以上で１ｍｍ以下の範囲内で形成する請求項７ないし９のいずれかに記載の積層成形品の製造方法。
【発明の詳細な説明】
【技術分野】
【０００１】
本発明は、レーザマーキングによって綺麗に発泡発色させることが可能な積層成形品に関する。
【背景技術】
【０００２】
ゲーム機やキーボード等には、表面に数字や記号等がマーキングされたキートップが使用される。マーキングの方法には色々あるがそのうち、レーザマーキングには、樹脂成形品の可視表面を発泡させて発色させる方法がある。従来、本体部材の可視表面に、質感を高めたり、又、前記可視表面にレーザマーキングにより形成される発色領域が直接、指等に触れないように、透明な被覆部材が密着形成された場合、前記本体部材は、発泡発色用の樹脂としてアクリル樹脂が使用されていた。
【０００３】
なお下記特許文献１には、レーザマーキングに使用される樹脂成形品の材質が列挙されている。また特許文献２は、レーザ積層成形品に関する発明ではないが、半透明の樹脂組成物（Ａ）から成る半透明基材層と、蛍光材料が含有された樹脂組成物（Ｂ）からなる発光樹脂層とが積層された半透明樹脂成形品が開示されている。
【特許文献１】特表平１１−５０８２０２号公報
【特許文献２】特開平７−６８７１８号公報
【発明の開示】
【発明が解決しようとする課題】
【０００４】
前記被覆部材は上記のように例えば透明であり、レーザを透過するため、前記レーザマーキングは、本体部材と被覆部材とを積層した積層成形品に対し行い、レーザを、前記被覆部材を介して前記本体部材に照射する。これにより、前記本体部材の可視表面は発泡発色し、前記可視表面に発色領域が形成される。
【０００５】
上記したように、本体部材にアクリル樹脂を使用した場合、発色領域を形成するために必要な発泡量は小さくて済み、したがって前記本体部材上に被覆部材が設けられている状態でもレーザマーキングにより綺麗に発色領域を形成することが可能である。
【０００６】
しかしアクリル樹脂は、割れやすい、材料費が高い、成形加工しにくい等の理由により、アクリル樹脂に変わる樹脂が求められた。
【０００７】
アクリル樹脂の上記問題点を解決できる樹脂にはＡＢＳ樹脂があるが、ＡＢＳ樹脂で、前記本体部材を形成した場合、上記のように被覆部材を重ねた状態で、レーザマーキングを行うと、綺麗に発色領域を形成できないことがわかった。これは、前記ＡＢＳ樹脂の場合、前記アクリル樹脂よりも発色領域を形成するに必要な発泡量が多く、可視表面に被覆部材が密着した状態では十分に発泡できないためであった。
【０００８】
そこで本発明は上記従来の課題を解決するためのものであり、特に、ＡＢＳ樹脂を使用しても綺麗に発泡発色させることを可能とした積層成形品及びその製造方法を提供することを目的としている。
【課題を解決するための手段】
【０００９】
本発明における積層成形品は、ＡＢＳ樹脂を主体とし発色剤を含有した本体部材と、前記本体部材の表面を覆う透明又は半透明の被覆部材とを有し、
前記本体部材には表示部が設けられ、前記表示部の表面には、発泡により発色した発色領域が形成されており、前記表示部は、他の部位に比べて薄肉で形成されていることを特徴とするものである。
【００１０】
本発明では、本体部材の表示部での厚さを薄肉にすることで、前記本体部材に透明又は半透明な被覆部材を重ねた積層成形品において、前記本体部材にＡＢＳ樹脂を用いても、適切に発泡発色させることができる。よって発色度合を大きくでき、また発色むらを小さくでき、良好な発色性を有する発色領域を形成することが可能である。前記表示部の表面で発泡した際、薄肉であるために、前記表示部の裏面側に膨張しやすく前記発泡は阻害されない。その結果、発泡発色が適切に行われる。
【００１１】
前記表示部での最小厚さ寸法は、０．２ｍｍ以上で１ｍｍ以下の範囲内であることが好ましい。これにより、発泡発色がより適切に行われ、より発色性に優れた発色領域の形成が可能である。
【００１２】
また本発明では、前記最小厚さ寸法は０．５ｍｍ以下であることがさらに好ましい。
また本発明では、前記表示部の裏面には前記被覆部材から離れる方向に突出する突出部が設けられ、前記突出部の最大幅寸法は、０．８ｍｍ以下であることが好ましい。後述する実験によれば、多少、前記突出部が前記発色領域と厚さ方向でオーバーラップしていても、前記突出部の最大幅寸法を０．８ｍｍ以下にすれば、前記発色領域全体を発色性に優れた状態で形成することが出来る。
【００１３】
また本発明では、平面視にて、前記突出部は前記発色領域を横断して形成されていてもよい。
【００１４】
また本発明では、前記被覆部材は、ＡＢＳ樹脂を主体として形成されていることが好ましい。これにより前記被覆部材を割れにくい材料で、安い材料費で、所定形状に適切に成形できる。
【００１５】
また本発明における積層成形品の製造方法は、以下の工程を用いて形成することを特徴とするものである。
【００１６】
（ａ）  本体部材をＡＢＳ樹脂を主体とし発色剤を含有して形成し、このとき、表示部を、前記表示部以外の部位よりも薄肉で形成する工程、
（ｂ）  前記本体部材の表面に透明又は半透明の被覆部材を重ねる工程、
（ｃ）  前記被覆部材を介して前記本体部材の表示部にレーザマーキングを行い、前記表示部の表面に、発色発泡により発色領域を形成する工程。
【００１７】
本発明では、上記の製造方法により、前記本体部材にＡＢＳ樹脂を使用しても、発泡発色の際に表示部の裏面側への膨張が可能となったから、適切に発泡発色させることが出来、発色性に優れた発色領域を形成できる。
【００１８】
また本発明では、前記（ｃ）工程のとき、レーザの焦点を、前記表示部の表面、前記被覆部材の内部、及び前記被覆部材の表面以外の位置に合わせて、前記レーザマーキングを行うことが好ましい。前記レーザの焦点を、前記表示部の内部に合わせることがより好ましい。
【００１９】
前記レーザの焦点が例えば前記被覆部材の内部にあると、前記被覆部材でのエネルギー吸収量が大きくなり適切に前記本体部材にレーザを照射できない。またレーザ照射による前記被覆部材へのダメージが大きくなり、前記被覆部材が劣化する。したがって上記のように前記レーザの焦点を調整する。
【００２０】
また本発明では、前記（ａ）工程にて、前記表示部での厚さを０．２ｍｍ以上で１ｍｍ以下の範囲内で形成することが、発泡発色の際に裏面側により適切に膨張が可能となり、発色性に優れた発色領域を容易に形成できて好ましい。
【発明の効果】
【００２１】
本発明では、本体部材の表示部での厚さを薄肉にすることで、前記本体部材に透明又は半透明な被覆部材を重ねた積層成形品において、前記本体部材にＡＢＳ樹脂を用いても、適切に発泡発色させることができる。よって発色度合を大きくでき、また発色むらを小さくでき、良好な発色性を有する発色領域を形成することが可能である。
【発明を実施するための最良の形態】
【００２２】
図１は本実施形態の積層成形品の構造を示す断面図、図２は図１に示す積層成形品の平面図、図３は、レーザマーキングの方法を説明するための前記積層成形品の断面図、図４は、他の実施形態の積層成形品の構造を示す断面図、図５は、図４に示す積層成形品の平面図、図６は、図４に示す積層成形品のレーザマーキング前の状態を示す断面図、図７は、図６に示す積層成形品の裏面図、図８は、図１とは別のレーザマーキング方法を説明するための積層成形品の断面図、である。
【００２３】
図１に示す積層成形品１は、例えばゲーム機やキーボード等に使用されるキートップであり、前記積層成形品１は、着色された本体部材（着色部材）２と、前記本体部材２の表面上に重ねられた透明又は半透明の被覆部材３から構成される。前記被覆部材３は質感を高め、また発色領域４に直接指が触れないようにするために設けられたものである。前記被覆部材３は前記本体部材２に密着している。
【００２４】
前記本体部材２は、ＡＢＳ樹脂（アクリロニトリル−ブタジエン−スチレン共重合体）を主体として形成される。さらに前記本体部材２は着色剤である顔料やレーザの吸収性を高めるための充填剤、発泡剤等が含まれる。前記発泡剤には、ペンタン、ヘキサン、アゾ化合物、ニトロソ化合物等を挙げることができる。また前記本体部材２は、発色剤を含む。前記発色剤は例えば、珪素無機化合物やフェノール系化合物等である。
【００２５】
図１に示すように、前記本体部材２上に形成された被覆部材３の主体は、ＡＢＳ樹脂で形成されてもアクリル樹脂やその他の熱硬化性樹脂、熱可塑性樹脂、又はガラス等で形成されてもよい。ただし前記被覆部材３も本体部材２と同様に、ＡＢＳ樹脂を主体として形成されることが好ましい。
【００２６】
また前記被覆部材３の全光線透過率は、５０％以上であることが好ましい。用途に応じて全光線透過率が決定される。
【００２７】
図１，図２に示すように、前記本体部材２の中央部には表示部７が設けられている。前記表示部７の領域をわかりやすくするために図２には斜線を記載し、この斜線部を表示部７とする。図２に示すように、前記表示部７の表面７ａは例えば円形状で現れる。
【００２８】
図１，図２に示すように前記表示部７の周囲には、前記表示部７の裏面７ｂよりも被覆部材３から遠ざかる方向に突出する側壁部２ｄが形成されている。そして前記側壁部２ｄよりも内側が凹状部２ｃで形成されることで前記表示部７の（最小）厚さ寸法Ｈ１は、前記側壁部２ｄでの厚さ寸法Ｈ２に比べて薄肉となっている。
【００２９】
図１，図２に示す実施形態では、平面視にて、前記表示部７の輪郭を、前記側壁部２ｄの内側側面２ｄ１に一致させている。前記表示部７をどの部分とするかは任意である。例えば図２に示すように、前記表示部７の表面７ａには発色領域４が形成されるが、表面７ａに前記発色領域４が形成される部分だけを表示部７と規定してもよいし、前記表示部７を、前記側壁部２ｄの内側側面２ｄ１よりも外側に広げてもよい。前記表示部７とは、その表面にて図形、文字、記号等のレーザマーキングを行うことを可能とした領域であり、表示部７の平面面積≧発色領域４の面積という関係が保たれていれば、前記表示部７の認定は任意である。
【００３０】
図１，図２に示すように前記表示部７の表面７ａには、本体部材２の色よりも薄い色の発色領域４が形成されている。ここで発色領域４とは、輪郭内の表面全域を示す。発色領域４は前記表示部７にビームが照射されるときに熱が発せられて発泡し、そのとき前記本体部材２に添加された発色剤が、前記表面７ａに集まり発色する。以下、このような現象を「発泡発色」と言う。
【００３１】
図１に示すように、前記本体部材２の表示部７での（最小）厚さ寸法Ｈ１は、前記表示部７以外の部位（側壁部２ｄの形成部分）に比べて薄肉で形成されている。このため、本体部材２上に被覆部材３が重ねられた積層成形品１において、前記発色領域４の形成の際に発泡量が大きいＡＢＳ樹脂を前記本体部材２として用いても、発泡時に、薄肉である表示部７の裏面７ｂ側に適切に膨張でき、よって適切に発泡発色させることが可能である。また換言すれば、前記凹状部２ｃは、いわば膨張逃げ部（発泡逃げ部）として機能する。
【００３２】
したがって本実施形態では、前記本体部材２の表示部７に、発色度合が大きく、発色むらが小さい良好な発色性を有する発色領域４が形成されている。
【００３３】
図１に示すように前記表示部７の裏面７ｂのうち、発色領域４と厚さ方向で対向する裏面７ｂ１は、下方向に膨張している（点線部が膨張する前の裏面７ｂ位置である）。よって前記表面７ａから前記裏面７ｂ１での厚さ寸法は、その周囲の薄肉部よりもやや厚くなる。
【００３４】
前記表示部７での最小厚さ寸法Ｈ１は、０．２ｍｍ以上で１ｍｍ以下の範囲内で形成される。なお前記最小厚さ寸法Ｈ１は０．５ｍｍ以下であることがより好ましい。また前記側壁部２ｄの厚さ寸法Ｈ２は、用途によって決定され特に限定されないが、例えば、０．５ｍｍ以上で１５ｍｍ以下の範囲内で形成される。
【００３５】
図１，図２に示す積層成形品１の製造方法について説明する。
まず前記本体部材２及び前記被覆部材３を射出成形、注型法等により形成する。前記本体部材２をＡＢＳ樹脂を主体とし発色剤を含有して形成し、このとき、前記本体部材２の表示部７での厚さ寸法Ｈ１を、前記表示部７の周囲に形成される側壁部２ｄの厚さ寸法Ｈ２よりも薄肉で形成する。
【００３６】
次に、前記本体部材２の表面に前記被覆部材３を成形、あるいは密着させる。
次に、レーザマーキングを行う。レーザマーキング方法は、図３を用いて詳しく説明する。
【００３７】
図３に示すように、ＹＡＧやＹＶＯ４等のレーザ光Ｌを、レーザ照射口５から前記積層成形品１に向けて照射する。図３は簡単に記載されているが、実際にはレーザ照射口５と前記積層成形品１との間には各種レンズやミラー等が設けられている。
【００３８】
図３に示す実施形態では前記レーザ光Ｌの焦点Ｌ１を、前記表示部７の内部に合わせている。本実施形態では、前記焦点Ｌ１が、前記表示部７の表面７ａ、前記被覆部材３の内部、及び前記被覆部材３の表面３ａに位置しないことが重要である。したがって図６のように、前記被覆部材３の表面３ａよりも前記レーザ照射口５から見て手前側の空間に焦点Ｌ１を合わせてもよい。ただし前記被覆部材３の厚さ寸法Ｈ３が厚い場合、図６のように、前記焦点Ｌ１を前記被覆部材３の手前側に位置させるのは得策ではない。それは、前記本体部材２の表示部７の表面７ａにまで光が到達するまでに光の拡散量が大きくなり、所定形状の発色領域４をレーザマーキング法によって綺麗に形成できないからである。
【００３９】
前記被覆部材３の厚さ寸法Ｈ３が６ｍｍ以下である場合、図６のように、前記焦点Ｌ１を前記被覆部材３の手前側に位置させても適切に前記表面７ａを発泡発色でき綺麗な形状の発色領域４を形成できるが、前記被覆部材３の厚さ寸法Ｈ３が６ｍｍよりも大きい場合、図３に示すように、前記焦点Ｌ１を前記表示部７の内部に合わせることが好ましい。
【００４０】
図３に示すレーザ照射された表示部７の表面７ａは発泡し、その部分に発色剤が集まり発色する。これにより発色領域４が形成される。
【００４１】
本実施形態では、前記本体部材２がＡＢＳ樹脂を主体として形成されているため、前記発色領域４を形成するために必要な発泡量は、例えば前記本体部材２をアクリル樹脂で形成した場合に比べて大きいが、図３に示すように、前記本体部材２の表示部７での厚さを側壁部２ｄに比べて薄肉で形成しているから、図１で説明したように前記表示部７の裏面７ｂが、前記被覆部材３にて密閉された前記表面７ａでの発泡によって適切に下方向に膨張する。したがって前記表示部７の表面７ａで発泡発色を適切に起こすことが出来る。
【００４２】
図４，図５に示す実施形態のように、前記表示部７の裏面７ｂ側に前記被覆部材３から遠ざかる方向に向けて突出するリブ（突出部）６が設けられていてもよい。図５に示すように、平面視にて、前記リブ６は、前記発色領域４を横断している。前記リブ６の両端は、前記側壁部２ｄに繋がっており、したがって図４，図５に示すように凹状部２ｃは分断されている。
【００４３】
図５に示すように前記リブ６は幅寸法Ｔ１を持つ直線状で形成されるが、そのように限定されるものではない。また前記リブ６の両端は、前記側壁部２ｄと繋がっていなくてもよい。
【００４４】
図４，図５に示す実施形態は、前記リブ６の幅寸法Ｔ１は０．８ｍｍ以下に設定されている。またこのとき、前記発色領域４の幅寸法Ｔ２は２．４ｍｍ以上である。前記リブ６の幅寸法Ｔ１及び前記発色領域４の幅寸法Ｔ２は同じ方向に対する幅寸法である。図５のように平面視にて前記発色領域４は前記リブ６の両側にはみ出しているが、そのはみ出した方向への幅寸法によって規定する（図５ではリブ６の長手方向に対して直交する方向で規定される）。図５のように前記発色領域４が円形状であれば前記発色領域Ａの直径で前記発色領域４の幅寸法Ｔ２を規定する。前記幅寸法Ｔ２は、前記発色領域Ａが円形状以外の形状のとき、前記リブ６の長手方向に対し直交する方向での最大長さで規定される。
【００４５】
あるいは、前記発色領域４の面積をＡ、前記発色領域４と厚さ方向で重なる前記リブ６の面積をＢとしたとき、前記面積Ａは、前記面積Ｂの３倍以上に規制されている。なお、前記発色領域４が広がって、例えば前記側壁部２ｄの一部と厚さ方向で重なる場合、前記側壁部２ｄも前記リブ６と同様に突出形状であり、発泡発色を阻害する要因であるから、前記面積Ｂに、前記発色領域４と厚さ方向で重なる側壁部２ｄの面積も加える。
【００４６】
上記したリブ６の幅寸法Ｔ１及び面積Ｂが大きくなると前記発色領域４と厚さ方向で重なるリブ６の割合は大きくなる。すなわち、前記発色領域４と対向する表示部７の薄肉部の割合が減るため、発泡発色時に前記表示部７の裏面７ｂ側が膨張しにくく、適切に発泡発色させることができない。特に、前記リブ６と厚さ方向で対向する部分での発泡発色が適切に起こらず発色度合がその部分だけ小さくなり発色むらが生じ、発色性に優れた前記発色領域４を形成できない。よって、上記した幅寸法あるいは面積比率を規定している。
【００４７】
また、リブ形状でなく、例えば、前記表示部７の中央部の裏面７ｂから円柱状等の突出部が形成されてもよい。突出部の形状は限定されるものではない。
【００４８】
以上のように本実施形態では、前記本体部材２をＡＢＳ樹脂で形成し、表面７ａに発色領域４が形成される前記表示部７を薄肉で形成したものである。前記ＡＢＳ樹脂は、アクリル樹脂に比べて、割れにくい、安価である、成形加工性に優れるといった特性を持つ。よって前記本体部材２（加えて被覆部材３も）をアクリル樹脂に代えてＡＢＳ樹脂で形成することは上記のメリットがある。また本実施形態では、前記本体部材２の表示部７を薄肉で形成したので、前記表示部７の表面７ａで発泡発色により発色領域４を形成したとき、アクリル樹脂に比べて発泡量の大きいＡＢＳ樹脂でも、前記表示部７の裏面７ｂが膨張するので適切に発泡発色させることができ、前記表示部７に発色性に優れた発色領域４を形成することが可能になる。
【００４９】
本実施形態では、前記表示部７の厚さ寸法Ｈ１を０．２ｍｍ〜１ｍｍに設定したが、これにより、適切に発泡発色させることができる。なお前記表示部７の厚さ寸法Ｈ１の下限値を０．２ｍｍとしたのは、製品としての最低限の強度を保つためである。
【００５０】
また前記厚さ寸法Ｈ１は、０．５ｍｍ以下であることが、より適切に発泡発色を行うことができ、より発色性に優れた発色領域４を形成することができて好ましい。
【００５１】
また前記本体部材２及び被覆部材３はともに所定の高さ寸法を持つ平面が円形状の形状となっているが、そのような形態に限定されるものではない。用途に合わせて形状を種々変えることが可能である。
【００５２】
本実施形態における積層成形品は、数字、文字、図形、記号等を透明あるいは半透明な被覆部材３を通して本体部材２の表示部７の表面７ａにレーザマーキングするものであれば、キートップ以外の用途でも適用可能である。
【実施例】
【００５３】
実験では、図１に示す積層成形品１を用い、前記凹状部２ｃでの直径φ１（図３参照）、及び前記表示部７での厚さ寸法Ｈ１を種々、変化させて、前記本体部材２の表示部７の表面７ａに形成される発色領域４の発色性を調べた。なお前記本体部材２の外周の直径φ（図３参照）を１０ｍｍとした。また被覆部材３の厚さ寸法Ｈ３を３ｍｍとした。また本体部材２には、東レ（株）製のトヨラック（登録商標）９２０を用いた。なお本体部材２を黒色に着色し、緑色の発色剤を添加した。また被覆部材３には、日本エイアンドエル（株）のクラスチック（登録商標）ＳＴ−１２０を使用した。
【００５４】
実験では、発色領域４をドーナッツ状で形成した。図７（ａ）〜（ｉ）が実験に使用された積層成形品１を真上から見た写真である。図７（ａ）は、直径φ１を３ｍｍ、厚さ寸法Ｈ１を０．５ｍｍとした実験結果である。図７（ｂ）は、直径φ１を５ｍｍ、厚さ寸法Ｈ１を０．５ｍｍとした実験結果である。図７（ｃ）は、直径φ１を７ｍｍ、厚さ寸法Ｈ１を０．５ｍｍとした実験結果である。図７（ｄ）は、直径φ１を３ｍｍ、厚さ寸法Ｈ１を１ｍｍとした実験結果である。図７（ｅ）は、直径φ１を５ｍｍ、厚さ寸法Ｈ１を１ｍｍとした実験結果である。図７（ｆ）は、直径φ１を７ｍｍ、厚さ寸法Ｈ１を１ｍｍとした実験結果である。図７（ｇ）は、直径φ１を３ｍｍ、厚さ寸法Ｈ１を１．５ｍｍとした実験結果である。図７（ｈ）は、直径φ１を５ｍｍ、厚さ寸法Ｈ１を１．５ｍｍとした実験結果である。図７（ｉ）は、直径φ１を７ｍｍ、厚さ寸法Ｈ１を１．５ｍｍとした実験結果である。
【００５５】
図７に示すように、厚さ寸法Ｈ１が大きい試料ほど（図７に示す下側の試料ほど）、発色領域の発色がうすくなり、特に前記厚さ寸法Ｈ１を１．５ｍｍにすると、直径φ１を大きくしても発色しないことがわかった。
【００５６】
図７に示す実験結果から前記厚さ寸法を１ｍｍ以下に設定した。好ましくは０．５ｍｍ以下である。
【００５７】
次に、図４，図５に示すような表示部７の裏面７ｂに突出部（リブ）６が形成された積層成形品を用い、前記突出部６の幅寸法Ｔ１を種々変化させて、前記本体部材２の表面７ａに形成される発色領域４の発色性を調べた。なお実験で使用した本体部材、及び被覆部材の材質は図１０の実験で使用したものと同じである。また本体部材２の外周の直径φ２を１０ｍｍとした。また被覆部材３の厚さ寸法Ｈ３を３ｍｍとした。また、薄肉部の厚さ寸法Ｈ１を０．８ｍｍとした。また、凹状部２ｃの直径φ１を７ｍｍとした。
【００５８】
そして図８に示すように、本体部材の表面に３本線の発色領域を形成した。図８（ａ）は、幅寸法Ｔ１を０．６ｍｍ、図８（ｂ）は、幅寸法Ｔ１を０．７ｍｍ、図８（ｃ）は、幅寸法Ｔ１を０．８ｍｍ、図８（ｄ）は、幅寸法Ｔ１を０．９ｍｍ、図８（ｅ）は、幅寸法Ｔ１を１．０ｍｍ、図８（ｆ）は、幅寸法Ｔ１を１．１ｍｍ、図８（ｇ）は、幅寸法Ｔ１を１．２ｍｍ、図８（ｈ）は、幅寸法Ｔ１を１．３ｍｍ、図８（ｉ）は、幅寸法Ｔ１を１．４ｍｍ、図８（ｊ）は、幅寸法Ｔ１を１．５ｍｍとした実験結果である。
【００５９】
そして、リブ６が厚さ方向でオーバーラップする部分での発色強度をＣ、リブ６が厚さ方向でオーバーラップしない部分での発色強度をＤとしたときのコントラスト比（Ｃ／Ｄ）は、図８（ａ）で０．９５、図８（ｂ）で０．９４、図８（ｃ）で０．９２、図８（ｄ）で０．９、図８（ｅ）で０．８９、図８（ｆ）で０．８６、図８（ｇ）で０．８５、図８（ｈ）で０．８３、図８（ｉ）で０．８１、図８（ｊ）で０．８であった。
【００６０】
図８に示すように幅寸法Ｔ１が大きくなるにつれ、前記突出部と厚さ方向にてオーバーラップする前記発色領域の一部の発色がうすくなることがわかった。
図８に示す実験結果から前記突出部の幅寸法を０．８ｍｍ以下に設定した。
【図面の簡単な説明】
【００６１】
【図１】本実施形態の積層成形品の構造を示す断面図、
【図２】図１に示す積層成形品の平面図、
【図３】レーザマーキングの方法を説明するための前記積層成形品の断面図、
【図４】他の実施形態の積層成形品の構造を示す断面図、
【図５】図４に示す積層成形品の平面図、
【図６】図１とは別のレーザマーキング方法を説明するための積層成形品の断面図、
【図７】薄肉部の膜厚Ｈ１及び凹状部の直径φ１を種々変更して実験した各試料の発色領域の発色状態を示す写真、
【図８】本体部材の裏面に形成された突出部（リブ）の幅寸法を種々変更して実験した各試料の発色領域の発色状態を示す写真、
【符号の説明】
【００６２】
１  積層成形品
２  本体部材
３  被覆部材
４  発色領域
【図１】
2007245460.tif 000003
【図２】
2007245460.tif 000004
【図３】
2007245460.tif 000005
【図４】
2007245460.tif 000006
【図５】
2007245460.tif 000007
【図６】
2007245460.tif 000008
【図７】
2007245460.tif 000009
【図８】
2007245460.tif 000010